(57)【特許請求の範囲】
【請求項１】
炭素−炭素不飽和結合を有する化合物を含む成分と、
前記化合物の重合反応を開始させる重合開始剤と
を含み、
前記化合物として、炭素−炭素不飽和結合と、アルコキシ基が結合しないケイ素原子とを有するケイ素化合物を含み、
前記ケイ素化合物は、式（１）
【化１】
0005887871.tif 000016
（式中、ｎは０〜５の整数であり、Ｒ１〜Ｒ３は、少なくとも１つが式（２）のＲで表される構造を有し、式（２）のＲで表される構造でない場合は、炭素数１〜５のアルキル基である。
【化２】
0005887871.tif 000017
）で表される
ことを特徴とする被膜形成材料。
【請求項２】
炭素−炭素不飽和結合を有する化合物を含む成分と、
前記化合物の重合反応を開始させる重合開始剤と
を含み、
前記化合物として、炭素−炭素不飽和結合と、アルコキシ基が結合しないケイ素原子とを有するケイ素化合物を含み、
前記ケイ素化合物は、式（３）
【化３】
0005887871.tif 000018
で表される
ことを特徴とする被膜形成材料。
【請求項３】
前記化合物として、ケイ素原子を含まず、且つ、炭素−炭素不飽和結合を有するモノマを含むことを特徴とする請求項１又は２に記載の被膜形成材料。
【請求項４】
前記化合物及び前記重合開始剤が溶解する溶媒を更に含むことを特徴とする請求項１乃至３のいずれかに記載の被膜形成材料。
【請求項５】
前記重合開始剤は、エネルギービームの照射によって前記化合物の重合反応を開始させることを特徴とする請求項１乃至４のいずれかに記載の被膜形成材料。
【請求項６】
基板上に被膜形成材料を形成する工程と、
形成された前記被膜形成材料に、凹凸パターンを有するモールドを押し当て、前記凹凸パターンの反転パターンを形成する工程と、
前記反転パターンが形成された前記被膜形成材料を用い、前記反転パターンを有する被膜を形成する工程と、
形成された前記被膜から前記モールドを引き離す工程と
を含み、
前記基板上に形成される前記被膜形成材料は、
炭素−炭素不飽和結合を有する化合物を含む成分と、
前記化合物の重合反応を開始させる重合開始剤と
を含み、
前記化合物として、炭素−炭素不飽和結合と、アルコキシ基が結合しないケイ素原子とを有するケイ素化合物を含み、
前記ケイ素化合物は、式（４）
【化４】
0005887871.tif 000019
（式中、ｎは０〜５の整数であり、Ｒ１〜Ｒ３は、少なくとも１つが式（５）のＲで表される構造を有し、式（５）のＲで表される構造でない場合は、炭素数１〜５のアルキル基である。
【化５】
0005887871.tif 000020
）で表される
ことを特徴とするパターン形成方法。
【請求項７】
基板上に被膜形成材料を形成する工程と、
形成された前記被膜形成材料に、凹凸パターンを有するモールドを押し当て、前記凹凸パターンの反転パターンを形成する工程と、
前記反転パターンが形成された前記被膜形成材料を用い、前記反転パターンを有する被膜を形成する工程と、
形成された前記被膜から前記モールドを引き離す工程と
を含み、
前記基板上に形成される前記被膜形成材料は、
炭素−炭素不飽和結合を有する化合物を含む成分と、
前記化合物の重合反応を開始させる重合開始剤と
を含み、
前記化合物として、炭素−炭素不飽和結合と、アルコキシ基が結合しないケイ素原子とを有するケイ素化合物を含み、
前記ケイ素化合物は、式（６）
【化６】
0005887871.tif 000021
で表される
ことを特徴とするパターン形成方法。
【発明の詳細な説明】
【技術分野】
【０００１】
本発明は、被膜形成材料、及び被膜形成材料を用いたパターン形成方法に関する。
【背景技術】
【０００２】
近年、安価で高い量産性を有する微細加工技術として、インプリント法が注目を集めている。インプリント法は、基板上に形成した被膜形成材料（レジスト材料等）にスタンプの要領でパターンを形成するものであり、従来の光露光装置を用いる露光技術と異なり、パターンの解像性が露光波長に依存しない。そのため、パターンドメディア、フォトニッククリスタル、ＬＳＩ（Large Scale Integration）、ＭＥＭＳ（Micro Electro Mechanical System）等の微細加工技術として、幅広い分野への応用が期待されている。
【０００３】
インプリント法には、例えば、熱可塑性の被膜形成材料を用い、基板上の被膜形成材料を加熱により軟化させ、予め所定の凹凸パターンが微細加工された型（モールド）を押し当て、その凹部に被膜形成材料を充填する熱インプリント法が知られている。このほか、熱硬化性の被膜形成材料を用い、基板上の軟性の被膜形成材料にモールドを押し当て、その凹部に充填された被膜形成材料を加熱により硬化させる熱インプリント法も知られている。また、光硬化性の被膜形成材料を用い、モールドを基板上の軟性の被膜形成材料に押し当て、その凹部に充填された被膜形成材料を光照射により硬化させる光インプリント法が知られている。
【先行技術文献】
【特許文献】
【０００４】
【特許文献１】特開２００９−２２３９９８号公報
【非特許文献】
【０００５】
【非特許文献１】アプライド・フィジクス・レターズ（Applied Physics Letters），１９９５年，第６７巻，第２１号，ｐｐ．３１１４−３１１６
【非特許文献２】セミコンダクター・エフ・ピー・ディー・ワールド（Semiconductor FPD World），２００７年８月，ｐｐ．４８−５１
【発明の概要】
【発明が解決しようとする課題】
【０００６】
上記のようにインプリント法では、基板上の被膜形成材料にモールドが押し当てられ、基板上には、そのモールドの凹凸パターンの反転パターンが転写された被膜が形成される。転写後、モールドは被膜から引き離される（離型）。
【０００７】
しかし、離型の際には、被膜の一部がモールドに付着して剥がれてしまうことが起こり得る。このようなモールドへの付着による被膜の剥がれが生じると、被膜に形成されるパターンの解像性が損なわれてしまう。また、用いるモールドの材質や被膜形成材料によっては、モールドに付着した被膜を除去することが容易でない場合があり、その除去の仕方によっては、モールド側の凹凸パターンを欠損させてしまうことも起こり得る。モールドに被膜が付着したままであったり、モールドの凹凸パターンが欠損していたりすると、そのモールドを用いた次のインプリント時に、高解像なパターニングを行うことが難しくなる。
【課題を解決するための手段】
【０００８】
本発明の一観点によれば、炭素−炭素不飽和結合を有する化合物を含む成分と、前記化合物の重合反応を開始させる重合開始剤とを含み、前記化合物として、炭素−炭素不飽和結合と、アルコキシ基が結合しないケイ素原子とを有する所定化学構造のケイ素化合物を含む被膜形成材料が提供される。
【０００９】
また、本発明の一観点によれば、基板上に被膜形成材料を形成する工程と、形成された前記被膜形成材料に、凹凸パターンを有するモールドを押し当て、前記凹凸パターンの反転パターンを形成する工程と、前記反転パターンが形成された前記被膜形成材料を用い、前記反転パターンを有する被膜を形成する工程と、形成された前記被膜から前記モールドを引き離す工程とを含み、前記基板上に形成される前記被膜形成材料は、炭素−炭素不飽和結合を有する化合物を含む成分と、前記化合物の重合反応を開始させる重合開始剤とを含み、前記化合物として、炭素−炭素不飽和結合と、アルコキシ基が結合しないケイ素原子とを有する所定化学構造のケイ素化合物を含むパターン形成方法が提供される。
【発明の効果】
【００１０】
開示の技術によれば、離型時のモールドへの被膜の付着を抑えることが可能になり、基板上に形成するパターンの解像性の低下、モールドに形成されているパターンの欠損の発生を抑えて、高解像なパターニングを行うことが可能になる。
【図面の簡単な説明】
【００１１】
【図１】インプリント法の説明図（その１）である。
【図２】インプリント法の説明図（その２）である。
【図３】表面処理の説明図である。
【発明を実施するための形態】
【００１２】
図１及び図２はインプリント法の説明図である。
インプリント法では、まず、所定のステージ１０にセットした基板１上に、被膜形成材料２が塗布等の方法で設けられる（図１，図２（Ａ））。そして、基板１上の被膜形成材料２に、その被膜形成材料２が軟性を示す状態で、所定の凹凸パターン３ａを設けたモールド３を押し当て、被膜形成材料２にモールド３の凹凸パターン３ａの反転パターン３ｂを転写する（図１，図２（Ｂ））。その後、熱や光のエネルギー（便宜上、図２（Ｃ）に矢印で図示）を利用して被膜形成材料２を硬化させることで、モールド３の凹凸パターン３ａの反転パターン３ｂが形成された被膜２ａが基板１上に形成される（図１，図２（Ｃ））。被膜２ａの形成後、モールド３は、基板１上の被膜２ａから引き離される（離型）（図１，図２（Ｄ））。
【００１３】
尚、ここで図示した凹凸パターン３ａ及び反転パターン３ｂは、単なる例であって、図示した形態に限定されるものではない。
基板１上に形成された被膜２ａは、モールド３の反転パターン３ｂが転写された永久膜として使用したり、或いは、基板１に対してエッチング等の加工を行う際のマスクとして使用したりすることができる。
【００１４】
インプリント法に用いるモールド３には、例えばナノメートルオーダの微細な凹凸パターン３ａを設けることができる。インプリント法では、このようなモールド３の凹凸パターン３ａを、被膜形成材料２（被膜２ａ）に転写することができる。
【００１５】
被膜形成材料２には、形成する被膜２ａの用途（永久膜、マスク等）に応じて、様々な材料を用いることができる。被膜形成材料２には、熱可塑性、熱硬化性、光硬化性の材料等を用いることができる。
【００１６】
例えば、被膜形成材料２が熱可塑性であれば、基板１上に設けた被膜形成材料２を加熱により軟化させ、そこにモールド３を押し当て、その凹部に被膜形成材料２を充填させた後、冷却して硬化させる。被膜形成材料２が熱硬化性であれば、基板１上に設けた軟性の被膜形成材料２にモールド３を押し当て、その凹部に充填された被膜形成材料２を加熱により硬化させる。これらの方法は、熱インプリント法と呼ばれる。
【００１７】
また、被膜形成材料２が光硬化性であれば、基板１上に設けた軟性の被膜形成材料２にモールド３を押し当て、その凹部に充填された被膜形成材料２を、紫外線等の光を照射することによって硬化させる。この方法は、光インプリント法と呼ばれる。
【００１８】
上記のようなインプリント法のうち、熱インプリント法は、被膜形成材料２の選択肢が広く、また、大面積への一括転写が可能なことから、比較的汎用性が高い。但し、熱インプリント法では、被膜形成材料２の加熱、冷却を行うため、スループットが比較的低くなる場合がある。また、被膜形成材料２の温度変化による収縮のために、パターン精度が比較的低くなる場合がある。
【００１９】
一方、光インプリント法は、被膜形成材料２へのモールド３の押し当て後、光照射によってパターンの形成を行うため、スループットが比較的高く、また、被膜形成材料２の収縮を抑えて、比較的高いパターン精度を確保することができる。但し、光インプリント法では、例えば、モールド３を押し当てた被膜形成材料２に、モールド３を透過させて光を照射し、被膜形成材料２を硬化させる。その場合、モールド３は、光を透過する材料で作製されていることを要する。このような光透過性の観点から、モールド３には石英を用いることができるが、石英は放熱性が比較的低いために、エッチング等で微細な凹凸パターン３ａを形成することが必ずしも容易でなく、モールド３の作製費用が比較的高額になる場合がある。
【００２０】
インプリント法では、被膜形成材料２にモールド３を押し当ててその凹凸パターン３ａを転写した被膜２ａを形成した後、離型時に、形成された被膜２ａの一部がモールド３に付着してしまう場合がある。このようなモールド３への付着による被膜２ａの剥がれが生じると、被膜２ａに形成されるパターンの解像性が損なわれてしまう。更に、モールド３に付着した被膜２ａを除去することが難しい場合もある。モールド３に付着した被膜２ａは、被膜形成材料２が硬化されたものであり、溶剤等に溶解し難くなっているためである。モールド３に付着した被膜２ａを無理に除去しようとすると、モールド３の凹凸パターン３ａが欠損することも懸念される。モールド３に被膜２ａが付着したままであったり、モールド３の凹凸パターン３ａが欠損していたりすると、そのモールド３を用いた次のインプリント時に、高解像なパターニングを行うことが難しくなる。
【００２１】
このようなモールド３への被膜２ａの付着については、いくつかの対策が提案されている。
まず第１の方法として、基板１と被膜２ａ（或いは被膜形成材料２）との密着性を向上させ、モールド３への被膜２ａの付着を抑制する方法が挙げられる。一般的な半導体装置製造分野においても、被膜の基板密着性を向上させるため、ヘキサメチルジシラザン（ＨＭＤＳ）等のシランカップリング剤による基板表面処理が行われる場合がある。この技術をインプリント法にも利用し、被膜２ａを形成する基板１の表面に対し、同様のシランカップリング剤による表面処理を行う方法である。
【００２２】
また、第２の方法として、被膜２ａからのモールド３の離型性を高め、モールド３への被膜２ａの付着を抑制する方法が挙げられる。これは、予めモールド３の凹凸パターン３ａ側の表面に対し、シランカップリング剤やシラン系ガス等で表面処理を行い、モールド３への被膜２ａの付着を抑制する方法である。
【００２３】
これら第１の方法及び第２の方法では、これらの方法を用いなかった場合に比べ、モールド３への被膜２ａの付着を低減することはできる。しかし、これらの方法では、モールド３への被膜２ａの付着を十分に抑制することができない場合がある。更に、これらの方法では、基板１やモールド３に対する表面処理の工数が増加してしまう。モールド３に対して表面処理を行うものでは、その表面処理の効果が、モールド３の使用回数の増加に伴って低下してしまう場合がある。
【００２４】
また、第３の方法として、レプリカモールドと呼ばれる複製モールドを作成する方法が提案されている。これは、高価な石英モールド（真モールド）から複製モールドを樹脂材料等で作製し、その複製モールドを使用してインプリントを行い、真モールドの使用頻度を下げることで、真モールドの欠損の発生を抑制する方法である。しかし、この第３の方法では、真モールドの使用頻度を下げることはできるものの、真モールドからレプリカモールドを作製する手順が通常のインプリント法と同じであることから、根本的な解決法とはならない。
【００２５】
そこで、ここでは被膜形成材料２として、例えば次のような成分を含む材料を用いる。即ち、被膜形成材料２は、分子中に炭素−炭素不飽和結合を有する化合物を含む成分と、その化合物の重合反応を開始させる重合開始剤とを含む。ここで、被膜形成材料２は、成分中の炭素−炭素不飽和結合を有する化合物として、炭素−炭素不飽和結合のほか、ケイ素原子を有するケイ素化合物を含む。
【００２６】
このような被膜形成材料２において、重合開始剤は、例えば紫外線等の光の照射によって、成分中の炭素−炭素不飽和結合を有する化合物（モノマ）の重合反応を開始させる。重合反応が開始すると、成分中の化合物は、主に炭素−炭素不飽和結合部で次々と重合していき、高分子量化される。この被膜形成材料２をインプリント法に用いたときには、軟性の被膜形成材料２にモールド３を押し当て、例えば光の照射によって、その成分中の化合物を重合、高分子量化することで、硬化された被膜２ａ（ポリマ）が得られる。それにより、モールド３の凹凸パターン３ａが転写された被膜２ａが形成される。
【００２７】
被膜形成材料２は、上記のように、その成分中、炭素−炭素不飽和結合を有する化合物として、ケイ素化合物を含む。被膜形成材料２の成分中に、このようなケイ素化合物が含まれることで、形成されるポリマ（被膜２ａ）中には、ケイ素化合物が含まれるようになる。被膜２ａ中にケイ素化合物が含まれることで、凹凸パターン３ａの転写後の離型時に、ケイ素化合物が含まれない場合に比べて、モールド３への被膜２ａの付着が抑制されるようになる。
【００２８】
被膜形成材料２に含めるケイ素化合物としては、例えば、アルコキシ基が結合しないケイ素原子を有するケイ素化合物が用いられる。アルコキシ基が結合するケイ素原子を有するケイ素化合物を用いた場合には、炭素−炭素不飽和結合部のほかに、そのアルコキシ基の部分も重合の反応点となるため、反応制御が難しくなり、また、保存安定性の低下を招く可能性が生じる。このような観点から、被膜形成材料２に、アルコキシ基が結合しないケイ素原子を有するケイ素化合物を用いる。この点の詳細については後述する。
【００２９】
尚、被膜形成材料２の重合開始剤には、上記のような紫外線等の光の照射によって重合反応を開始させるもののほか、電子線の照射によって重合反応を開始させるものを用いてもよい。また、このような光、電子線といったエネルギービームのほか、熱によって重合反応を開始させるものを用いることも可能である。
【００３０】
このように、所定のケイ素化合物を含む被膜形成材料２を用いることで、ケイ素化合物を含む被膜２ａを形成できるようにし、それによって被膜２ａからのモールド３の離型性を高め、モールド３への被膜２ａの付着を抑制する。即ち、被膜形成材料２自体、被膜２ａ自体に、モールド３の離型性を高める成分を含める。そのため、例えば、基板１に被膜２ａを密着させるための表面処理を行ったり、モールド３に被膜２ａの密着を抑えるための表面処理を行ったりする工程を省略することも可能になる。また、モールド３の使用回数が増加しても、安定して高いモールド３の離型性を維持することが可能になる。また、上記のレプリカモールドのような部材を用意することも要しない。
【００３１】
モールド３への被膜２ａの付着を抑制することができるため、そのモールド３を使用して繰り返し高解像なパターニングを行うことが可能になり、また、付着した被膜２ａを除去する際に生じ得たモールド３の凹凸パターン３ａの欠損を抑制することも可能になる。上記のような所定のケイ素化合物を含む被膜形成材料２を用いることで、基板１上に形成するパターンの解像性の低下、モールド３に形成されている凹凸パターン３ａの欠損の発生を抑えて、高解像なパターニングを行うことが可能になる。
【００３２】
尚、上記のような被膜形成材料２を用いると共に、基板１に対し被膜２を密着させるための表面処理を行ったり、モールド３に対し被膜２の密着を抑えるための表面処理を行ったりしてもよい。
【００３３】
図３は表面処理の説明図である。図３において、（Ａ）は基板の表面処理を説明する図、（Ｂ）はモールドの表面処理を説明する図である。
例えば、被膜形成材料２から形成される被膜２と基板１との密着性を高めるため、被膜形成材料２を形成する前に、図３（Ａ）のように、基板１の表面に対し、ＨＭＤＳ等で表面処理層１ｃを形成する処理を行っておく。また、被膜２ａからのモールド３の離型性を高めるため、被膜形成材料２に押し当てる前に、図３（Ｂ）のように、モールド３の凹凸パターン３ａ側の表面に対し、トリメチルシリルジメチルアミド（ＴＭＳＤＭＡ）等で表面処理層３ｃを形成する処理を行っておく。
【００３４】
これら基板１に対する表面処理、及びモールド３に対する表面処理は、いずれか一方のみを行うようにしても、いずれとも行うようにしてもよい。基板１やモールド３に対し、予めこのような表面処理を行っておけば、基板１からの被膜２ａの剥がれ（パターン剥がれ、パターン欠損）や、モールド３への被膜２ａの付着（モールド付着）を、一層効果的に抑制することが可能になる。
【００３５】
以下、上記のような構成を有する被膜形成材料、及びそのような被膜形成材料を用いたインプリント法によるパターン形成方法について、より詳細に説明する。
まず、被膜形成材料の一例について説明する。
【００３６】
被膜形成材料は、第１成分として、炭素−炭素不飽和結合と、アルコキシ基が結合しないケイ素原子とを有するケイ素化合物を含む。このようなケイ素化合物として、例えば、次式（１）で表されるケイ素化合物を用いることができる。
【００３７】
【化１】
0005887871.tif 000002
【００３８】
式（１）において、ｓは０〜５の整数であり、Ｑ1〜Ｑ3は、少なくとも１つが次式（２）で表される化学構造を有する。
【００３９】
【化２】
0005887871.tif 000003
【００４０】
Ｑ1〜Ｑ3のうち、式（２）で表される化学構造でないものは、炭素数１〜５のアルキル基である。
また、第１成分として含まれるケイ素化合物としては、例えば、次式（３）で表されるケイ素化合物を用いることもできる。
【００４１】
【化３】
0005887871.tif 000004
【００４２】
式（３）において、ｎは０〜５の整数であり、Ｒ１〜Ｒ３は、少なくとも１つが式（４）で表される化学構造を有する。
【００４３】
【化４】
0005887871.tif 000005
【００４４】
Ｒ１〜Ｒ３のうち、式（４）で表される化学構造でないものは、炭素数１〜５のアルキル基である。
上記の式（１），（２）で表されるケイ素化合物、又は上記の式（３），（４）で表されるケイ素化合物は、被膜形成材料の第１成分として、１種単独で用いても、複数種を組み合わせて用いてもよい。被膜形成材料に第１成分として含まれるケイ素化合物の分子量は、ポリスチレン換算で１００〜３００００の範囲であることが好ましく、１００〜１００００の範囲であることがより好ましい。ケイ素化合物の分子量が１００より小さいと、硬化後に十分な被膜特性（機械的強度等）が得られない可能性があり、また分子量が３００００より大きいと、粘度が高くなることで塗布性が低下する可能性があるためである。
【００４５】
また、被膜形成材料は、第２成分として、被膜形成材料に含まれる化合物（上記のようなケイ素化合物を含む）の重合を開始させ、被膜形成材料中の化合物の重合、高分子量化等、物性変化を与える重合開始剤を含む。この重合開始剤には、重合開始作用を示すものであれば、その種類は限定されず、様々な種類のものを用いることができる。例えば、可視光、遠紫外光、近紫外光、深紫外光といった光の照射によって重合を開始する重合開始剤や、電子線の照射によって重合を開始する重合開始剤を用いることができる。また、重合開始剤は、カチオン重合開始剤、ラジカル重合開始剤のいずれでもよい。
【００４６】
カチオン重合開始剤としては、例えば、ビス（４−ターシャリブチル）ヨードニウムヘキサフルオロホスファート、ビス（４−ターシャリブチル）ヨードニウムトリフルオロメタンスルホンナート、２−（３，４−ジメトキシスチリル）−４，６−ビス（トリクロロメチル）−１，３，５−トリアジン、ジフェニルヨードニウムヘキサフルオロアルセナート、ジフェニルヨードニウムヘキサフルオロホスフェート、ジフェニルヨードニウムトリフルオロメタンスルホネート、２−［２−（フラン−２−イル）ビニル］−４，６−ビス（トリクロロメチル）−１，３，５−トリアジン、４−イソプロピル−４’−メチルジフェニルヨードニウムテトラキス（ペンタフルオロフェニル）ボラート、２−（４−メトキシフェニル）−４，６−ビス（トリクロロメチル）−１，３，５−トリアジン、２−［２−（５−メチルフラン−２−イル）ビニル］−４，６−ビス（トリクロロメチル）−１，３，５−トリアジン、トリフェニルスルホニウムテトラフルオロボラート、トリ−ｐ−トリルスルホニウムヘキサフルオロホスファート、トリ−ｐ−トリルスルホニウムトリフルオロメタンスルホナート等が挙げられる。
【００４７】
ラジカル重合剤としては、例えば、アセトフェノン、ｐ−アニシル、ベンジル、ベンゾイン、ベンゾインエチルエーテル、ベンゾインイソブチルエーテル、ベンゾインイソプロピルエーテル、ベンゾインメチルエーテル、ベンゾフェノン、２−ベンゾイル安息香酸、４−ベンゾイル安息香酸、４，４’−ビス（ジエチルアミノ）ベンゾフェノン、４，４’−ビス（ジメチルアミノ）ベンゾフェノン、４，４’−ジクロロベンゾフェノン、２，２−ジエトキシアセトフェノン、２，４−エチルチオシサテン−９−オン、２，２−ジメトキシ−２−フェニルアセトフェノン、ジフェニル（２，４，６−トリメチルベンゾイル)ホスフィンオキサイド、２−エチルアントラキノン、１−ヒドロキシクロロフェニルフェニルケトン、２−ヒドロキシ−２−メチルプロピオフェノン、２−イソニトロソプロピオフェノン、２−ベンゾイル安息香酸メチル、２−メチル−４’−（メチルチオ）−２−モルホリノプロピオフェノン、２−フェニル−２−（ｐ−トルエンスルホニルオキシ）アセトフェノン等が挙げられる。
【００４８】
カチオン重合開始剤、ラジカル重合開始剤としては、上記のものに限らず、他の市販のものを適宜使用することができる。また、複数種のカチオン重合開始剤を組み合わせて使用したり、複数種のラジカル重合開始剤を組み合わせて使用したりすることもできる。
【００４９】
尚、被膜形成材料から形成される被膜を永久膜として使用する場合には、重合開始剤として、塩素を含まないラジカル重合開始剤が好適である。これは、形成される被膜に、将来的に塩素に起因する腐食等が発生するのを防止するためである。
【００５０】
重合開始剤の含有量は、被膜形成材料の化合物成分（上記のケイ素化合物、及び後述するモノマ成分）、及び後述する溶媒以外のその他の成分（含まれる場合）に対して、０．１重量部〜１５重量部とすることができる。好ましくは０．２重量部〜１０重量部とし、より好ましくは０．５重量部〜８重量部とする。含有量が０．１重量部より少ない場合には、被膜形成材料の硬化速度、被膜強度が十分に得られない可能性があり、１５重量部より多い場合には、被膜形成材料の保存中の成分析出や塗布性低下の可能性があるためである。
【００５１】
また、被膜形成材料は、第３成分として、炭素−炭素不飽和結合を有し且つケイ素原子を含まないモノマ成分を含む。モノマの、炭素−炭素不飽和結合を含む官能基の種類は、特に限定されるものではない。例えば、アクリル基、メタクリル基を含むモノマを用いることができる。第３成分のモノマとしては、単官能又は二官能以上のアクリル、メタクリル酸エステルを好適に用いることができる。
【００５２】
第３成分のモノマとしては、例えば、フェノキシグリコール（メタ）アクリレート、フェノキシエチレングリコール（メタ）アクリレート、２−フェノキシエチル（メタ）アクリレート、フェノキシポリエチレングリコール（メタ）アクリレート、ｎ−ブチル（メタ）アクリレート、ｔ−ブチル（メタ）アクリレート、メトキシトリエチレングリコール（メタ）アクリレート、メトキシポリエチレングリコール（メタ）アクリレート、ベヘニル（メタ）アクリレート、ベンジル（メタ）アクリレート、１−アダマンチル（メタ）アクリレート、イソボルニル（メタ）アクリレート、トリデシル（メタ）アクリレート、ラウリル（メタ）アクリレート、オクトキシポリエチレングリコール（メタ）アクリレート、２−ヒドロキシ−３−フェノキシプロピル（メタ）アクリレート、イソステアリル（メタ）アクリレート、ラウリル（メタ）アクリレート、ポリエチレングリコールジ（メタ）アクリレート、エトキシ化ビスフェノールＡジ（メタ）アクリレート、プロポキシ化ビスフェノールＡジ（メタ）アクリレート、１，１０−デカンジオールジ（メタ）アクリレート、シクロデカンジメタノールジ（メタ）アクリレート、エトキシ化−２−メチル−１，３−プロパンジオールジ（メタ）アクリレート、ジエチレングリコールジ（メタ）アクリレート、１，４−ブタンジオールジ（メタ）アクリレート、ネオペンチルグリコールジ（メタ）アクリレート、２，２，３，３，４，４，５，５−オクタフルオロ−１，６−ヘキシルジ（メタ）アクリレート、２−ヒドロキシ−３−アクリロイキシプロピル（メタ）アクリレート、エチレンジ（メタ）アクリレート、プロポキシ化エトキシ化ビスフェノールＡジ（メタ）アクリレート、１，６−ヘキサンジオールジ（メタ）アクリレート、１，９−ノナンジオールジ（メタ）アクリレート、ジプロピレングリコールジ（メタ）アクリレート、トリプロピレングリコールジ（メタ）アクリレート、ポリプロピレングリコールジ（メタ）アクリレート、エチレングリコールジ（メタ）アクリレート、トリエチレングリコールジ（メタ）アクリレート、テトラエチレングリコールジ（メタ）アクリレート、トリシクロデカンジメタノールジ（メタ）アクリレート、トリシクロ［５．２．１．０（２，６）］デカンジメタノール（メタ）アクリレート、エトキシ化イソシアヌル酸トリ（メタ）アクリレート、エトキシ化トリメチロールプロパントリ（メタ）アクリレート、トリメチロールプロパントリ（メタ）アクリレート、プロポキシ化トリメチロールプロパントリ（メタ）アクリレート、ペンタエリスリトールトリ（メタ）アクリレート、エトキシ化ペンタエリスリトールテトラ（メタ）アクリレート、ジトリメチロールプロパンテトラ（メタ）アクリレート、プロポキシ化ペンタエリスリトールテトラ（メタ）アクリレート、ペンタエリスリトールテトラ（メタ）アクリレート、ジペンタエリスリトールヘキサ（メタ）アクリレート、トリメチロールプロパントリ（メタ）アクリレート、ジシクロペンテニル（メタ）アクリレート、１，４−シクロヘキサンジメタノールジ（メタ）アクリレート、１，４−ベンゼンジメタノールジ（メタ）アクリレート、水素化ビスフェノールＡジ（メタ）アクリレート、１，３−アダマンタンジオールジ（メタ）アクリレート、グリセリンジ（メタ）アクリレート、グリセリンモノ（メタ）アクリレート等が挙げられる。尚、（メタ）アクリレートは、メタクリレートを表す。
【００５３】
第３成分のモノマとしては、上記のものに限らず、他の市販のものを適宜使用することができる。また、複数種のモノマを組み合わせて使用することもできる。
また、被膜形成材料は、第４成分として、上記の第１〜第３成分（ケイ素化合物、重合開始剤及びモノマ成分）、及び後述するその他の成分（含まれる場合）といった他成分を溶解する溶媒を含む。溶媒は、第１〜第３成分や後述するその他の成分が常温で固体であって、それらを混合した際にその混合物に固形分があって溶液状にならない場合に、固形分を溶解し、塗布膜を形成できるようにするものである。また、混合物が溶液状であっても、粘度が高く、目的の膜厚に塗布が難しい場合にも、希釈する目的で溶媒を用いることができる。
【００５４】
第４成分の溶媒は、上記の第１〜第３成分や後述するその他の成分を十分に溶解できるものであれば、特に限定されないが、沸点が７０℃〜２００℃程度であるものが、取扱い及び安全性の観点から好ましい。具体的には、電子材料に汎用されている溶剤が好ましく、メチルエチルケトン、メチルイソブチルケトン、メチルセロソルブ、エチルセロソルブ、γ−ブチロラクトン、シクロヘキサノン、２−ヘプタノン、乳酸エチル、メチルアミルケトン、メチル−３−メトキシプロピオネート、エチル−３−エトキシプロピオネート、ｎ−ブチルエーテル、酢酸エチル、酢酸ブチル、プロピレングリコールモノメチルエーテル、プロピレングリコールモノメチルエーテルアセテート、プロピレングリコール等が挙げられる。これらは単独で使用しても複数種を組み合わせて使用してもよい。
【００５５】
また、被膜形成材料には、上記の第１〜第４成分のほか、その他の成分として、塗布性向上を目的に界面活性剤、感度向上を目的に光増感剤、保存安定性向上を目的に重合禁止剤等の添加剤を含有させることもできる。添加剤は、必要に応じて被膜形成材料に添加することができ、その目的に応じて様々な種類のものを使用することができる。添加剤は、単一種のものを使用しても、複数種のものを組み合わせて使用してもよい。
【００５６】
続いて、上記のような成分を有する被膜形成材料を用いたインプリント法によるパターン形成方法の一例について説明する。
インプリント法によるパターン形成では、まず基板上に被膜形成材料を、ディップコート法、スプレー法、スピンコート法等の塗布法を用いて塗布する。膜厚の均一さの観点からは、スピンコート法が好ましい。
【００５７】
塗布する被膜形成材料の膜厚は、被膜形成材料から形成する被膜の用途によって選択することができる。例えば、膜厚０．０５μｍ〜１０μｍの範囲で被膜形成材料を塗布する。被膜形成材料の膜厚が０．０５μｍよりも薄い場合は、被膜形成材料（塗布膜）から溶媒が蒸発してピンホールが発生したとき、そのピンホールが、形成されるパターンの解像性に影響を与える可能性があるためである。また、上記のような成分構成の被膜形成材料では、１０μｍよりも厚く被膜形成材料を塗布することが容易でない場合があるが、粘度調整や塗布を複数回繰り返す等の方法を用いる等、可能であれば１０μｍよりも厚く被膜形成材料を塗布してもよい。
【００５８】
基板上に被膜形成材料を塗布した後は、ベーキングを行うようにしてもよい。塗布した被膜形成材料に溶媒（第４成分）が含まれている場合には、このようなベーキングを行うことが好ましい。その場合、ベーキング温度は、被膜形成材料に含まれる溶媒の種類に基づいて設定することができる。ベーキング温度は、溶媒の沸点以上に設定することが好ましく、溶媒の種類にもよるが、５０℃〜１８０℃、好ましくは７０℃〜１４０℃に設定する。ベーキング時間は、特に限定されないが、１０秒〜１８０秒、好ましくは３０秒〜９０秒に設定する。
【００５９】
上記のようにして基板上に被膜形成材料を形成した後は、例えばその被膜形成材料が光硬化型の成分構成とされている場合であれば、軟性を示す被膜形成材料にモールドを押し当て、その状態で紫外線等の光を照射し、被膜形成材料を硬化させる。また、基板上に形成した被膜形成材料が電子線硬化型の成分構成とされている場合であれば、軟性を示す被膜形成材料にモールドを押し当て、その状態で電子線を照射し、被膜形成材料を硬化させる。光や電子線は、例えば、モールドを透過させて被膜形成材料に照射する。この場合、モールドは、光や電子線が透過する材料を用いて形成される。
【００６０】
被膜形成材料は、光や電子線が照射されることで、重合開始剤（第２成分）により、上記の第１成分の化合物及び第３成分の化合物の重合反応が開始される。ここで、第１成分は、炭素−炭素不飽和結合と、アルコキシ基が結合しないケイ素原子とを有するケイ素化合物であり、第３成分は、炭素−炭素不飽和結合を有し且つケイ素原子を含まない化合物（モノマ）である。重合反応では、炭素−炭素不飽和結合を有する第１成分の化合物及び第３成分の化合物を含んだ被膜形成材料中の、第１成分と第３成分の化合物間の重合、第１成分の化合物間の重合、第３成分の化合物間の重合等が進行し得る。このような重合反応が進行することで、モールドが押し当てられた被膜形成材料が硬化され、基板上に、モールドの凹凸パターンが転写された被膜が形成される。
【００６１】
尚、このように被膜形成材料の第１成分には、アルコキシ基が結合しないケイ素原子を有するケイ素化合物が用いられる。これに対し、アルコキシ基が結合するケイ素原子を有するケイ素化合物を用いた場合には、例えば次式（５）に示すような重合反応が進行し易くなる。
【００６２】
【化５】
0005887871.tif 000006
【００６３】
ケイ素原子にアルコキシ基が結合した式（５）のようなアルコキシシランは、そのアルコキシ基の部分で容易に加水分解してシロキサン結合を作り、高分子のシロキサンポリマになる。アルコキシ基が結合するケイ素原子を有するケイ素化合物を用いると、炭素−炭素不飽和結合部のほかに、そのアルコキシ基の部分も重合の反応点となるため、反応制御が難しくなり、また、保存安定性の低下を招く可能性が生じる。このような観点から、被膜形成材料の第１成分のケイ素化合物として、アルコキシ基が結合しないケイ素原子を有するケイ素化合物を用いる。
【００６４】
モールドの凹凸パターンが転写された被膜の形成後は、被膜からモールドが引き離される（離型）。被膜形成材料には、所定のケイ素化合物（第１成分）が含まれており、被膜形成材料から形成される被膜に、そのようなケイ素化合物が含まれることで、モールドを被膜の付着を抑えて引き離すことが可能になっている。
【００６５】
以下、被膜形成材料、及びそれを用いたインプリント法によるパターン形成方法を、実施例を挙げて、更に具体的に説明する。
〔実施例１〕
＜光インプリント用被膜形成材料の調製＞
被膜形成材料として、光インプリント用の被膜形成材料、及びその比較材料を調整した。表１に、評価に用いた光インプリント用被膜形成材料Ａ〜Ｄ、及び被膜形成材料（比較材料）Ｅ〜Ｈの組成（成分）を示す。尚、表１の数値は、含有される各成分の重量部を表している。
【００６６】
【表１】
0005887871.tif 000007
【００６７】
表１において、第１成分の化合物ａは、次式（６）で表されるケイ素化合物である。
【００６８】
【化６】
0005887871.tif 000008
【００６９】
また、表１において、第１成分の化合物ｂは、次式（７）で表されるケイ素化合物である。尚、ｎは０〜５の整数である。
【００７０】
【化７】
0005887871.tif 000009
【００７１】
被膜形成材料Ａ〜Ｄ及び比較材料Ｅ〜Ｈとして、表１に示す各化合物を、表１に示す各重量部で混合し、０．５μｍのメンブランフィルタで濾過して、それぞれの組成物を調整した。
【００７２】
＜基板上への被膜形成材料の形成＞
まず、基板となる６インチウエハに、ＨＭＤＳをスピンコーティングした後、１１０℃のホットプレートで２分間ベーキングを行い、被膜の密着性を高めるための表面処理を行った。次いで、各被膜形成材料Ａ〜Ｄ及び比較材料Ｅ〜Ｈを、表面処理後の基板上に、スピンコーティングによって膜厚３μｍで形成（成膜）した。第４成分の溶媒であるポリエチレングリコールモノメチルエーテルアセテート（ＰＧＭＥＡ）を含む被膜形成材料Ｄ及び比較材料Ｈについては、塗布後に１１０℃のホットプレートで１分間ベーキングを行った。
【００７３】
＜モールドの離型処理＞
１μｍ、２μｍ、３μｍ、５μｍのライン・アンド・スペース（Ｌ＆Ｓ）の凹凸パターンを形成した石英製モールドを用意し、まずエタノールで凹凸パターン側の表面を洗浄し、９０℃のホットプレートで１分間ベーキングを行った後、放冷した。次いで、そのモールドを、ＴＭＳＤＭＡの飽和雰囲気中に１時間放置し、１１０℃のホットプレートで１分間ベーキングを行い、モールドの表面処理（離型処理（撥水処理））とした。
【００７４】
凹凸パターンが形成されていないモールドを用いて同じ処理を行い、本離型処理によるモールドの撥水性の向上を事前に確認した。
＜インプリント＞
離型処理を行ったモールド、並びに被膜形成材料Ａ〜Ｄ及び比較材料Ｅ〜Ｈを形成した基板（６インチウエハ）を、所定のインプリント装置にそれぞれセットした。そして、−２５ｋＰａ以下に減圧しながら、各被膜形成材料Ａ〜Ｄ及び比較材料Ｅ〜Ｈに、圧力５００Ｎでモールドを押し付け、波長３７５±５ｎｍのＬＥＤ（Light Emitting Diode）ランプで１分間露光した。この露光により、各被膜形成材料Ａ〜Ｄ及び比較材料Ｅ〜Ｈを硬化した。露光後、加圧を止めてモールドを上方に引き離し、モールドに形成したＬ＆Ｓパターンが転写され、各被膜形成材料Ａ〜Ｄ及び比較材料Ｅ〜Ｈから形成された被膜を得た。
【００７５】
〔実施例２〕
＜パターン欠損及びモールド付着の評価＞
上記の実施例１で得た基板上の被膜に形成されたパターンの剥がれ（パターン欠損）、用いたモールドの表面への被膜の付着（モールド付着）を、光学顕微鏡で観察した。結果を表２に示す。
【００７６】
【表２】
0005887871.tif 000010
【００７７】
尚、表２の「離型処理」の欄には、上記の離型処理を行ったモールドを用いた場合を「あり」、上記の離型処理を行っていないモールドを用いた場合を「なし」と表している。また、表２の「パターン欠損」の欄には、パターン欠損が認められなかった場合を「ＯＫ」と表し、パターン欠損が認められた場合は、パターン欠損が認められたＬ＆Ｓパターンを表示している。例えば、「１−５μｍＬ＆Ｓ」は、１μｍ、２μｍ、３μｍ、５μｍの各Ｌ＆Ｓパターンでパターン欠損が認められたことを表している。また、表２の「モールド付着」の欄には、モールド付着が認められなかった場合を「ＯＫ」、モールド付着が認められた場合を「ＮＧ」と表している。
【００７８】
第１成分を含む被膜形成材料Ａ〜Ｄを用いた場合には、モールドの離型処理の有無に関わらず、パターン欠損は確認されなかった。また、第１成分を含む被膜形成材料Ａ〜Ｄを用いた場合には、モールド付着も確認されなかった。
【００７９】
一方、第１成分を含まない比較材料Ｅ〜Ｈを用いた場合でも、離型処理を行ったモールドを用いた場合には、パターン欠損及びモールド付着は確認されなかった。これに対し、第１成分を含まない比較材料Ｅ〜Ｈを用いた場合で、モールドの離型処理を行っていない場合には、比較材料Ｅ〜Ｈのいずれにおいてもパターン欠損とモールド付着が確認された。パターン欠損は、パターン幅が大きい方が起き易く、５μｍのＬ＆Ｓパターンは、比較材料Ｅ〜Ｈのいずれの組成でもパターン欠損が認められた。
【００８０】
＜離型処理の評価＞
被膜形成材料Ａ及び比較材料Ｅについて、繰り返し連続してインプリントを行った場合のモールド付着の評価を行った。結果を表３に示す。
【００８１】
【表３】
0005887871.tif 000011
【００８２】
尚、表３の「離型処理」の欄には、上記の離型処理を行ったモールドを用いた場合を「あり」、上記の離型処理を行っていないモールドを用いた場合を「なし」と表している。また、表３の「プリント回数」の欄に示した「１回」、「５回」、「１０回」は、連続して行ったインプリントの回数を表し、それぞれの回で、モールド付着が認められなかった場合を「ＯＫ」と表し、モールド付着が認められた場合を「ＮＧ」と表している。
【００８３】
第１成分を含む被膜形成材料Ａを用いた場合には、モールドに離型処理を行っていると、１０回連続でインプリントを行っても、モールド付着は認められなかった。また、モールドに離型処理を行っていなくても、５回連続でインプリントを行ってモールド付着が認められなかった。
【００８４】
これに対し、第１成分を含まない被膜形成材料Ｅを用いた場合には、モールドに離型処理を行っていると、１回のインプリントであればモールド付着を抑えることができるが、５回、１０回のインプリントでは、モールド付着が認められた。離型処理を行っていない場合は、１回目のインプリントで既にモールド付着が認められた。
【００８５】
離型処理によって、モールドへの被膜の付着を抑制する効果は得られるが、繰り返し連続してインプリントを行う場合には、その効果に限度がある。被膜形成材料自体にモールドの離型性を向上させる成分、即ち上記の第１成分を含有させることで、同じモールドを繰り返し使用してインプリントを行っても、モールドへの被膜の付着を効果的に抑制し、高解像なパターニングを行うことができる。
【００８６】
以上、被膜形成材料、及びインプリント法によるパターン形成方法の実施例について説明したが、被膜形成材料の組成、及びそれを用いたパターン形成方法は、この例に限定されるものではない。
【００８７】
以上説明した実施の形態に関し、更に以下の付記を開示する。
（付記１）  炭素−炭素不飽和結合を有する化合物を含む成分と、
前記化合物の重合反応を開始させる重合開始剤と
を含み、
前記化合物として、炭素−炭素不飽和結合と、アルコキシ基が結合しないケイ素原子とを有するケイ素化合物を含む
ことを特徴とする被膜形成材料。
【００８８】
（付記２）  前記ケイ素化合物は、式（８）
【００８９】
【化８】
0005887871.tif 000012
【００９０】
〔式中、ｓは０〜５の整数であり、Ｑ1〜Ｑ3は、少なくとも１つが式（９）のＱで表される構造を有し、式（９）のＱで表される構造でない場合は、炭素数１〜５のアルキル基である。
【００９１】
【化９】
0005887871.tif 000013
【００９２】
（式中、ｔは０〜５の整数である。）〕で表されるケイ素化合物である
ことを特徴とする付記１に記載の被膜形成材料。
（付記３）  前記ケイ素化合物は、式（１０）
【００９３】
【化１０】
0005887871.tif 000014
【００９４】
（式中、ｎは０〜５の整数であり、Ｒ１〜Ｒ３は、少なくとも１つが式（１１）のＲで表される構造を有し、式（１１）のＲで表される構造でない場合は、炭素数１〜５のアルキル基である。
【００９５】
【化１１】
0005887871.tif 000015
【００９６】
）で表されるケイ素化合物である
ことを特徴とする付記１に記載の被膜形成材料。
（付記４）  前記化合物として、ケイ素原子を含まず、且つ、炭素−炭素不飽和結合を有するモノマを含むことを特徴とする付記１乃至３のいずれかに記載の被膜形成材料。
【００９７】
（付記５）  前記化合物及び前記重合開始剤が溶解する溶媒を更に含むことを特徴とする付記１乃至４のいずれかに記載の被膜形成材料。
（付記６）  前記重合開始剤は、エネルギービームの照射によって前記化合物の重合反応を開始させることを特徴とする付記１乃至５のいずれかに記載の被膜形成材料。
【００９８】
（付記７）  前記エネルギービームは、光又は電子線であることを特徴とする付記６に記載の被膜形成材料。
（付記８）  基板上に被膜形成材料を形成する工程と、
形成された前記被膜形成材料に、凹凸パターンを有するモールドを押し当て、前記凹凸パターンの反転パターンを形成する工程と、
前記反転パターンが形成された前記被膜形成材料を用い、前記反転パターンを有する被膜を形成する工程と、
形成された前記被膜から前記モールドを引き離す工程と
を含み、
前記基板上に形成される前記被膜形成材料は、
炭素−炭素不飽和結合を有する化合物を含む成分と、
前記化合物の重合反応を開始させる重合開始剤と
を含み、
前記化合物として、炭素−炭素不飽和結合と、アルコキシ基が結合しないケイ素原子とを有するケイ素化合物を含む
ことを特徴とするパターン形成方法。
【００９９】
（付記９）  前記重合開始剤は、エネルギービームの照射によって前記化合物の重合反応を開始させ、
前記重合反応によって前記被膜が形成される
ことを特徴とする付記８に記載のパターン形成方法。
【０１００】
（付記１０）  前記モールドは、前記エネルギービームを透過する材料を用いて形成され、
前記エネルギービームを照射する際には、前記反転パターンが形成された前記被膜形成材料に前記モールドを通して前記エネルギービームを照射する
ことを特徴とする付記９に記載のパターン形成方法。
【０１０１】
（付記１１）  前記基板上に前記被膜形成材料を形成する工程前に、前記基板に、前記被膜を密着させるための表面処理を行う工程を含むことを特徴とする付記８乃至１０のいずれかに記載のパターン形成方法。
【０１０２】
（付記１２）  前記被膜形成材料に前記モールドを押し当て前記反転パターンを形成する工程前に、前記モールドに、前記被膜の密着を抑えるための表面処理を行う工程を含むことを特徴とする付記８乃至１１のいずれかに記載のパターン形成方法。
【符号の説明】
【０１０３】
１  基板
１ｃ  表面処理層
２  被膜形成材料
２ａ  被膜
３  モールド
３ａ  凹凸パターン
３ｂ  反転パターン
３ｃ  表面処理層
１０  ステージ
【図１】
0005887871.tif 000022
【図２】
0005887871.tif 000023
【図３】
0005887871.tif 000024